(57)【要約】【課題】電子線を前照射する方法を用いて，連続工程で，均一なグラフト化基材を効率よく生産できる製造方法およびその装置を提供する。【解決手段】繊維布帛，紙やフィルムなどシート状または繊維状基材に電子線を照射することで活性化し，前記基材にラジカル重合性化合物溶液を付与し，直ちに，その両面全体をフィルムで挟み，圧力調整可能なニップロールで密着した後，所定温度で後重合するグラフト化基材の製造法およびその製造装置。【選択図】図１
2005060555.tif 000002
【特許請求の範囲】
【請求項１】
高分子材料からなるシート状または繊維状の基材に電子線を照射した後，ラジカル重合性化合物溶液を付与し，ラジカル重合性化合物溶液が付与された前記基材の両面をフィルムで密着し，０℃から１３０℃の範囲の温度設定の環境で，後重合を促進することを特徴とするグラフト化基材の製造方法。
【請求項２】
前記フィルムは、その両端部分の隙間が前記基材から漏出した前記ラジカル重合性化合物溶液により水封された状体で前記基材の両面に密着されることを特徴とする請求項１に記載のグラフト化基材の製造方法。
【請求項３】
高分子材料からなるシート状または繊維状の基材を搬送する手段と，前記基材に電子線を照射して前記基材内に活性種を生成する基材活性化手段と，活性化された前記基材全体にラジカル重合性化合物溶液を付与する重合性化合物付与手段と，ラジカル重合性化合物溶液が付与された前記基材を挟むように両面にそれぞれフィルムを搬入して全体を圧着することでフィルムを密着させるフィルムシール手段と，フィルムシールされた前記基材を０℃から１３０℃の範囲の温度設定の環境で重合反応を促進させる後重合手段とを備えていることを特徴とするグラフト化基材製造装置。
【請求項４】
前記フィルムシール手段は，前記基材の両端にそれぞれ配置された無端ベルト状のフィルムを搬送して，搬送中の前記基材の両面に密着させることを特徴とする請求項３に記載のグラフト化基材製造装置。
【請求項５】
前記フィルムシール手段は，前記基材の両面に密着させたフィルムの両端部分の隙間が前記基材から漏出した前記ラジカル重合性化合物溶液により水封されていることを特徴とする請求項３又は４に記載のグラフト化基材製造装置。
【発明の詳細な説明】
【技術分野】
【０００１】
本発明は，繊維布帛，紙やフィルムなどシート状または繊維状基材に，親水性，撥水性，吸放湿性，制電防止性，接着性，抗菌性等の耐久性ある機能を効率的に付与するためのグラフト化基材の製造方法およびその装置に関する。
【背景技術】
【０００２】
繊維布帛，紙やフィルムなどシート状または繊維状基材に，風合い改善，吸湿性，吸水性，撥水性，物質吸着能そして異種材料との接着性改善などの恒久的な機能性を付与する手段として，グラフト重合法は有用な方法である。これまで，知られている主なグラフト重合法は過酸化物などの熱重合性の開始剤を用いるケミカルグラフト重合法，低温プラズマを用いるグラフト重合法，光開始グラフト重合法そして放射線グラフト重合法がある。  ケミカルグラフト重合法では，重合開始剤とラジカル重合性化合物を同時に溶解した処理液に基材を浸漬して加熱処理するため，浴中に遊離した開始剤により，ホモポリマーが多く生成し，洗浄工程での負荷が大きくなる，また，グラフト効率がよくないという問題があった。低温プラズマを用いるグラフト重合法では真空装置内にて基材を活性化する必要があり，シート状，繊維状の基材を連続処理するという点では装置が大型化するという問題がある。
【０００３】
光開始グラフト重合法はラジカル重合性化合物と光増感剤とを含有する溶液を高分子素材に含浸させた後，前記素材に紫外線を照射することで重合反応が起こる。しかし，紫外線による活性化は材料表面のみに起こる現象で，より深い材料内部までの改質は困難である。また，光増感剤を使用することから，グラフト化物には不純物としての光増感剤が残存することとなる。
【０００４】
放射線グラフト重合法に関し，現在，工業的に使用可能な放射線はガンマ線か電子線である。ガンマ線は放射性廃棄物が生成し，その処理が問題となる。さらに施設が非常に大規模となり，処理コストが大きく，実用的でない。一方，電子線はタイヤ工業，電線工業などで多く使用されており，とくに，近年，３００ｋＶ以下の低エネルギー電子線照射装置が開発され，照射装置のイニシャルコストが低下しているという長所がある。
【０００５】
非特許文献１に記載されている前照射法と言われる放射線グラフト重合法がある。これは酸素濃度の低い雰囲気で，先ず材料に電子線などの放射線を照射することで，材料内にポリマーラジカルなどの活性種を作り，その後，酸素を除去したラジカル重合性化合物溶液に浸漬することにより，材料に生成した活性種にラジカル重合性化合物がグラフト重合する方法である。しかし，この方法では放射線照射された材料を長時間，空気中に放置すると，生成した活性種が減衰するため，不活性雰囲気で保存するか，直ちにラジカル重合性化合物溶液に浸漬する必要がある。次に，後重合を促進するため，ラジカル重合性化合物溶液槽に長時間浸漬するか，または，ラジカル重合性化合物溶液を付与された材料は窒素雰囲気の槽内において一定温度で後重合する方法が取られる。いずれの方法においても，ラジカル重合性化合物溶液中の溶存酸素を除去するため，あるいは空気雰囲気の酸素を除去するため，多量の窒素ガスを消費する問題があった。さらに，材料上のラジカル重合性化合物の局部的な蒸散などにより，製品のグラフト率の局在化で，不均一な製品となることが問題となる。
【０００６】
特許文献１には大気開放下において沸騰することにより溶存酸素を除去せしめられた重合性モノマーを放射線照射された幹ポリマーに接触させることを特徴とするグラフト共重合体の製造方法が示されている。しかし，重合性モノマーを沸騰するほど加熱すると，熱重合し，モノマーではなく，２量体以上の重合性化合物が生成し，十分なグラフト重合ができないという問題がある。
【０００７】
また，特許文献２の実施例では，電子線照射後，幅１０ｃｍ＊長さ１１ｃｍのポリプロピレン性布帛を５００ｍｌのモノマー溶液に６０℃で３０分浸漬しているが，基材重量当たりのモノマー溶液量が多い。このとき，モノマー溶液は常に酸素を除去するため，多量の窒素ガス等を使用する必要がある。また，このように長時間モノマー溶液に浸漬する方法では，モノマー組成の経時変化が起こり，グラフト率の不均一が生じる。
【非特許文献１】Y. Tabata, Y. Ito and S. Tagawa,”CRC Handbook of Radiation Chemistry”, Boston, p.721 (1991)
【特許文献１】特開昭５７−１４５１１２号公報
【特許文献２】特開平７−１３８３９１号公報
【発明の開示】
【発明が解決しようとする課題】
【０００８】
非特許文献１や特許文献１および２に記載されている放射線グラフト重合法では，繊維布帛，紙，フィルムなどシート状または繊維状の基材に対し，連続工程で，効率的に均一なグラフト化基材を製造することは容易ではなかった。
【０００９】
具体的には，電子線等の照射によって基材を活性化した後，溶存酸素を除去したラジカル重合性化合物溶液で満たされた重合促進槽に長時間浸漬する必要があった。そのため，基材重量に対し，多量のラジカル重合性化合物溶液が必要となり，重合促進槽では溶存酸素を除去するため，常に窒素ガス等の不活性ガスを多量に消費する問題があった。さらには，活性化された基材が長時間浸漬される重合促進槽内のラジカル重合性化合物溶液中には，活性化された基材から遊離した水素ラジカルなどが溶け込み，ラジカル重合性化合物単独で重合を開始するつまり，ホモポリマーが生成することになる。その結果，仕込み当初のラジカル重合性化合物溶液と長時間経過した後のラジカル重合性化合物溶液では，ラジカル重合性化合物溶液の組成が変化し，生産されるグラフト化基材のグラフト率が大きく減少してくることが推測される。その結果，ラジカル重合性化合物の利用効率が悪くなる点や製品の品質が一定しないなどの問題が生じることとなる。工業的な生産においては，これらの問題点を解決する必要がある。
【００１０】
本発明者らはフィルムシール技術を電子線グラフト重合法に応用することで，繊維布帛，紙，フィルムなどシート状または繊維状の長尺な基材に対し，効率よく均一なグラフト化基材を製造する方法とその製造装置を提供することを目的とするものである。
【課題を解決するための手段】
【００１１】
本発明に係るグラフト化基材の製造方法は高分子材料からなるシート状または繊維状の基材に電子線を照射した後，ラジカル重合性化合物溶液を付与し，ラジカル重合性化合物溶液が付与された前記基材の両面をフィルムで密着し，０℃から１３０℃の範囲の温度設定の環境で後重合を促進することを特徴とする。
【００１２】
さらに、前記フィルムは、その両端部分の隙間が前記基材から漏出した前記ラジカル重合性化合物溶液により水封された状体で前記基材の両面に密着されることを特徴とする。
【００１３】
本発明に係るグラフト化基材の製造装置は高分子材料からなるシート状または繊維状の基材を搬送する手段と，前記基材に電子線を照射して前記基材内に活性種を生成する基材活性化手段と，活性化された前記基材全体にラジカル重合性化合物溶液を付与する重合性化合物付与手段と，ラジカル重合性化合物溶液が付与された前記基材を挟むように両面にそれぞれフィルムを搬入して全体を圧着することでフィルムを密着させるフィルムシール手段と，フィルムシールされた前記基材を０℃から１３０℃の範囲の温度設定の環境で重合反応を促進させる後重合手段とを備えていることを特徴とする。
【００１４】
さらに，前記フィルムシール手段は，前記基材の両端にそれぞれ配置された無端ベルト状のフィルムを搬送して，搬送中の前記基材の両面に密着させることを特徴とする。
【００１５】
さらに，前記フィルムシール手段は，前記基材の両面に密着させたフィルムの両端部分の隙間が前記基材から漏出した前記ラジカル重合性化合物溶液により水封されていることを特徴とする。
【発明の効果】
【００１６】
本発明に係るグラフト化基材の製造方法は，電子線照射によって，活性化された基材に対し，ラジカル重合性化合物溶液を直ちに付与し，その後，基材の両面にフィルムを密着させた形態（フィルムシール）とする。このフィルムシール手段で，基材には基材重量に対し，付与率３０％から１２０％のラジカル重合性化合物溶液が供給される。この方法をとることによって，余分なラジカル重合性化合物溶液は絞り出され，その付与率は加圧力を可変できるニップロールを用いることで制御できる。前記ニップロールを通すことで，基材全体に均一にラジカル重合性化合物溶液を付与できる。
【００１７】
さらに，基材幅に比べフィルムシール手段でのフィルム幅を若干広くすること，好ましくは両端をそれぞれ１ｃｍ以上広くすることで，基材が存在しない両端のフィルムの空隙にも前記ラジカル重合性化合物溶液が漏出し，水封されることで，ラジカル重合を阻害する空気中の酸素が進入することを防止できるという特徴がある。
【００１８】
従来のような開放系のグラフト重合法に比べ，フィルムシール手段を導入することで，ラジカル重合性化合物溶液が付与された基材の両面にフィルムが密着された状態はフィルム内が従来の反応槽であると言える。その特徴としては多量のラジカル重合性化合物溶液は必要なく，無駄のない量で済む。
【００１９】
さらに，グラフト重合を促進する後重合工程においても，フィルムシールされているため，窒素ガスは必要なく空気雰囲気で十分である。
【００２０】
このようにフィルムシール手段を採用することによって，生産されるグラフト化基材のグラフト率の制御も容易で，しかも，均一性は非常に向上することとなる。
【００２１】
また，フィルムを無端ベルト状にして搬送することで，長時間の連続稼動が可能となる。
【発明を実施するための最良の形態】
【００２２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００２３】
本発明は，繊維布帛，紙やフィルムなどシート状または繊維状基材に電子線を照射することにより，基材内に活性種を生成させる。この工程により，基材内にはラジカル重合を誘発する活性種が生成する。このとき，照射雰囲気は窒素ガスなど不活性ガス雰囲気が好ましいが，空気雰囲気でもよい。ただし，空気雰囲気では空気中の酸素により，基材が酸化される可能性がある。また，電子線照射時の雰囲気温度は，低い温度の方がポリマーラジカルの生成効率は良好となるが，通常の室温でもよい。なお，電子線の照射条件は，好ましくは照射雰囲気の酸素濃度を３００ｐｐｍ以下に設定した状態で，加速電圧１００〜８００ｋＶ，好ましくは１２０〜３００ｋＶ及び電流１０〜１００ｍＡの範囲において，布帛の厚みや目標グラフト率に応じて，適宜照射条件を選定し，電子線を照射する。
【００２４】
電子線照射後，ラジカル重合性化合物溶液を付与するまでの時間はできるだけ短い方が良好である。好ましくは３分以内が良好である。つまり電子線照射後，搬送過程で空気との接触により，生成された活性種の失活を少なくするためである。次に，ラジカル重合性化合物溶液が付与された基材の両面全体をそれぞれフィルムで挟み，その基材／フィルムを圧力調整可能な表面がゴムで覆われたニップロール２本の間を通すことで，基材とフィルムは密着し，ラジカル重合性化合物溶液の付与率を一定に制御できるとともに，布帛に均一に付与できる。
【００２５】
その後，空気雰囲気の所定温度の後重合槽で，数分間滞留させることで，グラフト率の高いグラフト化基材を製造することができる。このときの温度は，０℃から１３０℃で，より好ましくは４０℃から７０℃に加温することで，フィルム間の基材とラジカル重合性化合物のグラフト重合反応は促進され，その後，洗浄乾燥することで，グラフト化基材を得ることができる。
【００２６】
次に，図１は，本発明に係る上記のグラフト化基材の製造方法を実施するための装置の概略を示す図である。本実施形態は，基材送り出し機構部２，基材活性化機構部８，重合性化合物付与機構部４，フィルム送り出し機構部６，基材／フィルムシール機構部７，後重合機構部９，フィルム回収機構部１１，基材洗浄機構部１２，基材乾燥機構部１４，基材回収機構部１５の順に各機構部を配置している。
【００２７】
本実施形態における基材の流れを詳細に説明する。ここでは、基材として長尺状の布帛を例に説明する。布帛１は，基材送り出し機構部２より送り出され，基材活性化機構部８で電子線が照射され，ポリマーラジカルなどの活性種を生成する。その後，重合性化合物付与機構部４よりラジカル重合性化合物溶液３が付与される。この例では、ラジカル重合性化合物溶液３が線状に滴下されるスプレー装置下を通過するようにしているが，搬送される布帛１にラジカル重合性化合物溶液３の浸漬槽を通過させて，布帛１全体にラジカル重合性化合物溶液３を付与してもよい。
【００２８】
次に，布帛１は，重合性化合物付与機構部４から搬出されると，直ちに上下方向からそれぞれ巻き出された２枚のフィルム１０により両面から挟まれ，圧着手段であるニップロール７間を通過させてフィルム１０を布帛１に密着させる。このとき，漏出した不要なラジカル重合性化合物溶液３は下のフィルム１０に沿って流れ落ち回収容器５に回収される。ニップロール７によって圧着されることで、ラジカル重合性化合物溶液３は布帛１全体に均一に行き渡るようになる。フィルム１０は布帛１の幅より両側がそれぞれ５ｃｍ広いフィルムを使用している。布帛１の幅に比べフィルム１０の幅を若干広くすることで，布帛１が存在しない両端のフィルム部分間にもラジカル重合性化合物溶液３が漏出してフィルム１０の両端部分の間が水封され，ラジカル重合を阻害する空気中の酸素が進入することを防止できる。また，ニップロール７には油圧等により圧着力を調整する機構が備えられており，布帛１に対するラジカル重合性化合物溶液３の付与率を比率（３０％〜１２０％）に適宜調整できる。なお，ラジカル重合性化合物溶液３の使用温度は，常温でもよいが，加温してもよい。
【００２９】
上記の工程により，布帛１内に生成した活性種に対し，ラジカル重合性化合物が反応し，グラフト重合反応が開始される。
【００３０】
一般に，低温の条件では，グラフト重合反応が遅いため，前記のラジカル重合性化合物溶液が付与された基材／フィルムは，０℃から１３０℃，より好ましくは４０℃から７０℃に設定された後重合機構部９にて，１分〜２４時間滞留させることで，グラフト重合反応は促進される。このとき，後重合機構部９の環境はフィルムシールされていることから，空気雰囲気で十分である。
【００３１】
後重合機構部９から搬出された布帛／フィルムはグラフト重合が終了し，フィルム１０のみが，フィルム回収機構部１１により回収される。次に，グラフト重合が終了した布帛１は洗浄槽１２に送り込まれ，温水等で洗浄され，例えば，シリンダー乾燥タイプの基材乾燥機構部１４を通過することで乾燥することで，グラフト化された布帛を製造できる。
【００３２】
ここで，使用できるラジカル重合性化合物は，電子線照射で基材に生成したポリマーラジカルと結合を生じる化合物であり，具体的には，アクリル酸，メタクリル酸，イタコン酸，メタクリルスルホン酸，スチレンスルホン酸などの酸性基を有する不飽和化合物やこれらのエステル，アクリルアミド，メタクリルアミドなどの不飽和カルボン酸アミド，末端にグリシジル基や水酸基を有する不飽和化合物，ビニルホスホネート等の不飽和有機燐酸エステル，第4，第3アンモニウム塩などの塩基性を有する（メタ）アクリル酸エステル，フルオロアクリレート，アクリロニトリルなどを挙げることができ，これらに限られるものではない。これらは単独又は２種以上混合して用いることができる。
【００３３】
また，ラジカル重合性化合物溶液はあらかじめ，窒素ガスなど不活性ガスを吹き込むことで，溶存酸素を除去することが望ましい。
【００３４】
本発明において適応できる基材とは，綿，麻，絹，パルプなどの天然繊維，レーヨン、テンセルなどの再生繊維、アセテートなどの半合成繊維、さらにナイロン，ポリエチレン，ポリプロピレン，アセテート等の合成繊維などから製造される繊維状または布帛状，紙状，不織布状の基材である。また，上記の高分子から形成されたフィルム状の基材であってもよい。
【００３５】
フィルムシール手段において使用できるフィルムとは，０．０１から０．２ｍｍの厚みを有する高分子フィルムであって，使用する電子線の透過力に応じて，適宜の厚さのものを使用すればよい。その材質はポリエチレンテレフタレート，ポリオレフィン系などが挙げられる。また，無端ベルト状のフィルムつまりエンドレスフィルムを上下に配置し，これらの間にラジカル重合性化合物が付与された基材を密着させてもよい。
【００３６】
前述の後重合機構部は，例えば，布帛の搬送速度が２０ｍ／分であるとき，５０℃で５分滞留させるには，後重合機構部内の布帛の長さが１００ｍとなるような構造にする必要がある。要するに，後重合機構部内の布帛の長さは，布帛の搬送速度と反応促進のための滞留時間から算出される長さとすればよい。
【実施例１】
【００３７】
上記の装置を用いて，幅１５０ｃｍの綿１００％の布帛（タテ：１４０本／インチ，ヨコ：７０本／インチ）に加速電圧２００ｋＶ，照射線量１５ｋＧｙとなる条件で，窒素ガス雰囲気，室温で電子線照射した。その後，３０秒以内に，あらかじめ窒素ガスを通気することで，溶存酸素を除去した５％アクリル酸水溶液槽に浸漬し，２枚の厚み５０μｍのポリエステルフィルム間に挟み，３ｋｇ／ｃｍ２の加圧条件でニップロール間に通した。このことにより，綿布帛には，重量比で約７５％の５％アクリル酸水溶液が付与され，布帛とフィルムは密着した形態となった。その後，綿布帛／フィルムを５０℃に設定された空気雰囲気の後重合槽内に５分間滞留させることで，重合反応を促進した。その後，布帛両面のフィルムを剥離し，基材を温水で洗浄し，乾燥した後，重量を測定した。表１にグラフト反応の結果を示す。
【実施例２】
【００３８】
実施例１において，ラジカル重合性化合物の濃度を２％アクリル酸水溶液に変更した他は，実施例１と同じ条件でグラフト重合を行った。表１にグラフト反応の結果を示す。
【００３９】
［比較例１］
本発明との比較のため，フィルムシール手段を用いず，実施例１と全く同じ条件でグラフト重合を行った。表１にグラフト反応の結果を示す。
【００４０】
［比較例２］
本発明との比較のため，フィルムシール手段を用いず，ラジカル重合性化合物の濃度を２％アクリル酸水溶液に変更した他は，実施例１と全く同じ条件でグラフト重合を行った。表１にグラフト反応の結果を示す。
【００４１】
【表１】
2005060555.tif 000003
【００４２】
表１におけるグラフト率，グラフト効率の評価は下記の方法で実施した。
（１）グラフト率
ラジカル重合性化合物のグラフト率は反応前の基材乾燥重量（Ｗ1）とグラフト反応後の基材乾燥重量（Ｗ2）から以下のように算出した。
グラフト率=（Ｗ2-Ｗ1）/Ｗ1＊100（％）
（２）グラフト効率
グラフト効率は基材に供給したラジカル重合性化合物に対し，その内，どれだけの量がグラフト反応に利用されたかを評価する数値で，ラジカル重合性化合物の基材に対する付与量をあらかじめ秤量し，前述のグラフト率から，基材単位量当たりのグラフト量を算出し，以下のように算出した。
グラフト効率=グラフト量/（ラジカル重合性化合物の付与量）＊100（％）
【００４３】
表１の結果から，比較例１に比べ，実施例１は３倍以上のグラフト率が得られ，グラフト効率も１００％で，ラジカル重合性化合物の利用効率が非常に高いものとなっている。実施例２と比較例２からも，同様にグラフト効率に大きな差を確認できる。
【００４４】
また，実施例１および２から，ラジカル重合性化合物の濃度を変えることで，グラフト率を制御できることを示している。
【実施例３】
【００４５】
図２には、別の実施形態を示す。この例では、フィルム１０を無端ベルト状とし、フィルム送り出し機構部とフィルム回収機構部において，駆動ローラ１７、ニップローラ７及びガイドローラ２１によりフィルム１０を連続回転するようにしている。したがって、フィルム１０を巻き取ることがないので、長時間の連続稼動を可能とする。
【産業上の利用可能性】
【００４６】
繊維業界では近年，消臭抗菌，快適性，吸放湿性，撥水性，制電防止性などの様々な機能化繊維の要求がある。しかし，染色整理業における機能加工の多くは後加工の形態で行われており，その加工法の中心は，機能化ポリマー剤を繊維布帛にパディング，浸漬またはコーティングし，熱処理する方法がとられている。しかし，機能化剤は繊維自身と化学的な結合をしていないことから，洗濯や摩擦などに対する耐久性に乏しいという問題がある。
【００４７】
また，フィルム業界では，金属など異種材料との接着やテフロン（登録商標）やゴムなど性質の異なるシート材との接合による複合化フィルムなどの要求がある。
【００４８】
上記のように，基材が有しない性質を基材表面や基材内部にまで付与する手段として，接ぎ木するという意味のグラフト重合法は有効な手段で，本発明に係る製造方法およびその装置はそれを効率的に実施できる点で産業上，十分利用可能なものである。
【図面の簡単な説明】
【００４９】
【図１】本発明の実施形態に関する製造フローを示す概略図である。
【図２】本発明の別の実施形態に関する製造フローを示す概略図である。
【符号の説明】
【００５０】
１  基材
２  基材送り出し機構部
３  ラジカル重合性化合物溶液
４  重合性化合物付与機構部
５  回収容器
６  フィルム送り出し部
７  基材／フィルムシール機構部
８  基材活性化機構部
９  後重合機構部
10  シールフィルム
11  フィルム回収機構部
12  基材洗浄機構部
13  洗浄液
14  基材乾燥機構部
15  基材回収機構部
17  駆動ローラ
21  ガイドロール
【図１】
2005060555.tif 000004
【図２】
2005060555.tif 000005